(57)【要約】【課題】接着剤のベタツキによる作業性の低下、位置合わせの困難性等の問題の発生を効果的に防止しつつ、用紙の画像が設けられた面とは反対側の面を貼り合わせた記録物（フォトブック等）を生産性良く製造するのに用いることのできる接着剤含有組成物を提供すること。【解決手段】本発明の接着剤含有組成物は、インクジェット法により形成された画像を有する用紙の前記画像が設けられた面とは反対側の面を貼り合わせた記録物の製造に用いられるものであって、前記接着剤成分として、ポリイソプレンを含み、前記ポリイソプレンは、その少なくとも一部が粒子状態で含まれるものであることを特徴とする。【選択図】なし【特許請求の範囲】
【請求項１】
インクジェット法により形成された画像を有する用紙の前記画像が設けられた面とは反対側の面を貼り合わせた記録物の製造に用いられる接着剤成分を含む接着剤含有組成物であって、
前記接着剤成分として、ポリイソプレンを含み、
前記ポリイソプレンは、その少なくとも一部が粒子状態で含まれるものであることを特徴とする接着剤含有組成物。
【請求項２】
接着剤含有組成物は、前記ポリイソプレンの粒子を分散させる分散媒として、水を含むものである請求項１に記載の接着剤含有組成物。
【請求項３】
前記ポリイソプレンを、平均粒子径が１００ｎｍ以上１μｍ以下の粒子として含む請求項１または２に記載の接着剤含有組成物。
【請求項４】
前記ポリイソプレンの重量平均分子量が１０万以上５０万以下である請求項１ないし３のいずれか１項に記載の接着剤含有組成物。
【請求項５】
接着剤含有組成物中における前記ポリイソプレンの含有率は、２．５質量％以上２５質量％以下である請求項１ないし４のいずれか１項に記載の接着剤含有組成物。
【請求項６】
接着剤含有組成物は、インクジェット法により吐出されるものである請求項１ないし５のいずれか１項に記載の接着剤含有組成物。
【請求項７】
インクジェット法により形成された画像を有する用紙の前記画像が設けられた面とは反対側の面を貼り合わせた記録物の製造に用いられる記録物製造用用紙であって、
請求項１ないし６のいずれか１項に記載の接着剤含有組成物が付与されることにより、接着剤層が設けられたものであることを特徴とする記録物製造用用紙。
【請求項８】
インクジェット法により形成された画像を有する用紙の前記画像が設けられた面とは反対側の面を貼り合わせた記録物であって、
前記用紙の貼り合わせに請求項１ないし６のいずれか１項に記載の接着剤含有組成物が用いられたものであることを特徴とする記録物。
【発明の詳細な説明】
【技術分野】
【０００１】
本発明は、接着剤含有組成物、記録物製造用用紙および記録物に関するものである。
【背景技術】
【０００２】
近年、利用者の画像データをプリントし、フォトブックの製本を行うサービスがある。
現在、フォトブックを製造するサービスでは、よりデザイン性に優れた高品質のフォトブックを製造することが望まれている。
例えば、フォトブックには、両面プリントした複数の印画物を一辺を揃えて重ね合わせ、当該一辺を綴じ代として綴じて作成するものがある。このようにして、軽量で多ページのフォトブックを製造することができる。しかし、この一辺を中央にしてフォトブックを左右に見開いた場合、見開き２ページはその綴じた一辺で視覚的に不連続となる。これにより、見開き一面のインパクトある表現が難しく、片面ずつのレイアウトに制限され、表現の制約があるという問題があった。
【０００３】
一方、フォトブックとしては、一方の面に画像が形成された受像紙を複数枚用意し、これらを折り曲げた状態で、接着剤により、画像が形成されていない裏面において、他の受像紙と接着して製造する方法もある（例えば、特許文献１参照）。このように製造したフォトブックは、広い綴じ代を設けなくて済む場合もあり、このとき見開き一面が視覚的に一枚の画像として連続し、レイアウトの自由度が増す。しかしながら、従来において、このような方法を用いた場合、接着剤のベタツキによる作業性の低下、位置合わせの困難性等の問題があった。
【０００４】
また、ホットメルト接着剤を用いることにより、前記のような問題の軽減を図ることができるが、このような場合は以下のような問題がある。すなわち、フォトブックの厚みが比較的大きい場合、厚さ方向の中心部付近にまで十分な熱を与えることが困難であり、接着性（接合力）を十分に高いものとすることが困難となる。また、仮に、厚さ方向の中心部付近においても接着性（接合力）を高いものとすることができたとしても、表面付近に過剰な熱エネルギーを付与することとなるため、フォトブックの生産性に劣り、省エネルギーの観点からも好ましくない。また、熱エネルギーにより、画像に悪影響が及ぶ可能性があり、さらには、フォトブックの耐久性にも悪影響が及ぶ可能性がある。
【先行技術文献】
【特許文献】
【０００５】
【特許文献１】特開２０１１−２４０５２９号公報
【発明の概要】
【発明が解決しようとする課題】
【０００６】
本発明の目的は、接着剤のベタツキによる作業性の低下、位置合わせの困難性等の問題の発生を効果的に防止しつつ、用紙の画像が設けられた面とは反対側の面を貼り合わせた記録物（フォトブック等）を生産性良く製造するのに用いることのできる接着剤含有組成物を提供すること、接着剤のベタツキによる作業性の低下、位置合わせの困難性等の問題の発生を効果的に防止しつつ、用紙の画像が設けられた面とは反対側の面を貼り合わせた記録物（フォトブック等）を生産性良く製造するのに用いることのできる記録物製造用用紙を提供すること、また、位置合わせの困難性等の問題の発生が効果的に防止され、用紙の画像が設けられた面とは反対側の面を貼り合わせた記録物（フォトブック等）を提供することにある。
【課題を解決するための手段】
【０００７】
このような目的は、下記の本発明により達成される。
本発明の接着剤含有組成物は、インクジェット法により形成された画像を有する用紙の前記画像が設けられた面とは反対側の面を貼り合わせた記録物の製造に用いられる接着剤成分を含む接着剤含有組成物であって、
前記接着剤成分として、ポリイソプレンを含み、
前記ポリイソプレンは、その少なくとも一部が粒子状態で含まれるものであることを特徴とする。
これにより、接着剤のベタツキによる作業性の低下、位置合わせの困難性等の問題の発生を効果的に防止しつつ、用紙の画像が設けられた面とは反対側の面を貼り合わせた記録物（フォトブック等）を生産性良く製造するのに用いることのできる接着剤含有組成物を提供することができる。
【０００８】
本発明の接着剤含有組成物は、前記ポリイソプレンの粒子を分散させる分散媒として、水を含むものであることが好ましい。
これにより、接着剤含有組成物中におけるポリイソプレンの粒子の分散安定性を十分に優れたものとすることができ、記録物製造用用紙の製造をより好適に行うことができる。また、水は、適度な揮発性を有するものであるため、保存時における組成変化をより確実に防止しつつ、記録物製造用用紙の製造時においては容易に除去されるものであり、記録物製造用用紙の生産性を向上させる上でも有利である。また、水を用いることによる環境に対する負荷を軽減することができる。
【０００９】
本発明の接着剤含有組成物では、前記ポリイソプレンを、平均粒子径が１００ｎｍ以上１μｍ以下の粒子として含むことが好ましい。
これにより、さらに、接着剤含有組成物中におけるポリイソプレンの粒子の分散安定性を優れたものとすることができ、特にインクジェット法を用いて接着剤層を形成する場合において、記録物製造用用紙の製造をより好適に行うことができる。
本発明の接着剤含有組成物では、前記ポリイソプレンの重量平均分子量が１０万以上５０万以下であることが好ましい。
これにより、加熱することなく４０℃以下の室温下での加圧のみで、優れた接着性を有する接着剤含有組成物を得ることができる。
【００１０】
本発明の接着剤含有組成物では、接着剤含有組成物中における前記ポリイソプレンの含有率は、２．５質量％以上２５質量％以下であることが好ましい。
これにより、例えば、接着剤含有組成物を用いて接着剤層を形成する場合において、ノズル詰まりやインク滴の飛行曲がりを起こすことなく、より長期間に渡って安定した吐出が可能となり、より高い生産性を得ることができる。
本発明の接着剤含有組成物は、インクジェット法により吐出されるものであることが好ましい。
これにより、記録物製造用用紙の製造時において、極めて簡便に接着剤層のパターン付与を実現することができる。
【００１１】
本発明の記録物製造用用紙は、インクジェット法により形成された画像を有する用紙の前記画像が設けられた面とは反対側の面を貼り合わせた記録物の製造に用いられる記録物製造用用紙であって、
本発明の接着剤含有組成物が付与されることにより、接着剤層が設けられたものであることを特徴とする。
これにより、接着剤のベタツキによる作業性の低下、位置合わせの困難性等の問題の発生を効果的に防止しつつ、用紙の画像が設けられた面とは反対側の面を貼り合わせた記録物（フォトブック等）を生産性良く製造するのに用いることのできる記録物製造用用紙を提供することができる。
【００１２】
本発明の記録物は、インクジェット法により形成された画像を有する用紙の前記画像が設けられた面とは反対側の面を貼り合わせた記録物であって、
前記用紙の貼り合わせに本発明の接着剤含有組成物が用いられたものであることを特徴とする。
これにより、位置合わせの困難性等の問題の発生が効果的に防止され、用紙の画像が設けられた面とは反対側の面を貼り合わせた記録物（フォトブック等）を提供することができる。
【発明を実施するための形態】
【００１３】
以下、本発明の好適な実施形態について説明する。
≪接着剤含有組成物≫
まず、本発明の接着剤含有組成物について説明する。
本発明の接着剤含有組成物は、画像を有する用紙の前記画像が設けられた面とは反対側の面を貼り合わせた記録物（例えば、フォトブック等）の製造に用いられるもので、接着剤成分を含むものであり、印刷が施された記録媒体の印刷面（印画された面）の裏側の面に付与されるものである。
【００１４】
本発明において、前記画像は、インクジェット法により形成されたものである。これにより、適用する記録媒体の大きさの範囲をより広いものとすることができ、例えば、長尺の記録媒体（ロール紙等）を好適に用いることができる、見開きページで継ぎ目のない画像を好適に形成することができ、最終的に得られる記録物において、画像のダイナミック感、高級感を特に優れたものとすることができる。また、画像形成のための装置として比較的小型のものを用いることができる。また、マット紙等、様々な種類の記録媒体に好適に適用することができる。
【００１５】
そして、本発明の接着剤含有組成物は、接着剤成分として、ポリイソプレンを含むものである。これにより、接着剤含有組成物を用いて形成される接着剤層のベタツキを抑えつつ、加圧により、十分な接着強度を得ることができる。また、製造すべき記録物の厚さが比較的大きいもの（接着すべき層が多数層積み重ねられたもの）であっても、容易に、全体に加える圧力の均等性を高くすることができるため、各部位での接着強度のばらつきを抑制することができる。また、接着に際して加熱が不要であるため、省エネルギーの観点からも好ましい。また、ポリイソプレンは、柔軟性の高い材料であるため、記録媒体に本発明の接着剤含有組成物を付与して本発明の記録物製造用用紙とした際、当該記録物製造用用紙を用いて本発明の記録物とした際に、用紙の弾性が必要以上に大きくなることが防止され、取り扱いのし易さを保持することができるとともに、用紙の撓みによる接着剤層の割れ等を確実に防止することができ、記録物製造用用紙、記録物の信頼性、耐久性を優れたものとすることができる。また、ポリイソプレンを含むことにより、記録物の製造時においては、加圧により十分な接着強度を容易に得ることができる一方で、記録物製造用用紙の保存時等に、記録物製造用用紙を重ねて保存した場合や、ロール状の記録物製造用用紙を巻き取った状態においては、不本意な接着（ブロッキング）が発生することが確実に防止される。また、接着剤として一般的に用いられる酢酸ビニル系やアクリル系の樹脂のような特有の臭いを発することもない。
【００１６】
ポリイソプレンは、イソプレン（２−メチル−１，３ブタジエン）が重合した構造を有する化合物である。
ポリイソプレンは、接着剤含有組成物中において、その少なくとも一部が、分散媒中に分散する分散質として含まれているものである。これにより、乾燥効率が向上し、接着剤層パターンを精度良く形成できるという効果が得られる。
【００１７】
接着剤含有組成物中におけるポリイソプレンの粒子の平均粒子径は、１００ｎｍ以上１μｍ以下であるのが好ましい。これにより、さらに、接着剤含有組成物中におけるポリイソプレンの粒子の分散安定性を優れたものとすることができ、特にインクジェット法を用いて接着剤層を形成する場合において、記録物製造用用紙の製造をより好適に行うことができる。これに対し、ポリイソプレンの粒子の平均粒子径が前記下限値未満であると、接着剤含有組成物により形成された接着剤層のベタつきが大きくなり、ロール状の記録物製造用用紙を巻き取った状態においては、不本意な接着（ブロッキング）が発生するという問題を生じる可能性がある。また、ポリイソプレンの粒子の平均粒子径が前記上限値を超えると、良好な接着性が得られない可能性がある。
【００１８】
なお、平均粒子径は、例えば、動的光散乱法を用いた粒度分析計により測定される。エマルションに純水を加えて１００倍に希釈し、日機装社（Nikkiso Co., Ltd.）製、ナノトラックＵＰＡ−ＥＸ１５０を用いて測定される５０質量％数平均粒子径で表すことができる。なお、本明細書では、「平均粒子径」としては、特に断りのない限り、前記のようにして求められた値のことを指すものとする。
【００１９】
接着剤含有組成物中に含まれるポリイソプレンの重量平均分子量は、１０万以上５０万以下であるのが好ましい。これにより、記録物においてより高い接着強度を得ることができ、また、記録物の製造において、より低い圧力で十分な接着強度を得ることができるため、記録物の製造装置の小型化、簡略化を図ることができる。また、加熱することなく４０℃以下の室温下での加圧のみで、優れた接着性を有する接着剤含有組成物を得ることができる。これに対し、ポリイソプレンの重量平均分子量が前記下限値未満であると、形成された接着剤層の柔軟性が不十分となり、加熱することなく４０℃以下の室温下での加圧のみでは、接着することができない。また、ポリイソプレンの重量平均分子量が前記上限値を超えると、記録媒体に本発明の接着剤含有組成物を付与して本発明の記録物製造用用紙とした際、当該記録物製造用用紙を用いて本発明の記録物とした際に、用紙の弾性が大きくなり、記録物製造用用紙、記録物の取り扱い性が低下したり、記録物製造用用紙、記録物の信頼性、耐久性が低下する可能性がある。
なお、重量平均分子量は、例えば、東ソー株式会社製、ＨＬＣ−８３２０ＧＰＣを用いたポリイソプレンポリマー部分のゲル浸透クロマトグラフィー（ＧＰＣ）測定により求めることができる。なお、本明細書では、「重量平均分子量」としては、特に断りのない限り、前記のようにして求められた値のことを指すものとする。
【００２０】
接着剤含有組成物中におけるポリイソプレンの含有率は、２．５質量％以上２５質量％以下であるのが好ましい。これにより、例えば、接着剤含有組成物を用いて接着剤層を形成する場合において、ノズル詰まりやインク滴の飛行曲がりを起こすことなく、より長期間に渡って安定した吐出が可能となり、より高い生産性を得ることができる。これに対し、ポリイソプレンの含有率が前記下限値未満であると、接着剤含有組成物により接着剤層を形成する場合において、接着剤層の厚さを確保するための生産効率が低下する可能性がある。また、ポリイソプレンの含有率が前記上限値を超えると、接着剤含有組成物の粘度が高くなり、例えば、本発明の記録物製造用用紙の製造を行う際の接着剤含有組成物の取り扱いのし易さ（例えば、インクジェット法による吐出安定性等）が低下する可能性がある。
【００２１】
本発明の接着剤含有組成物は、通常、液状をなすものである。
本発明の接着剤含有組成物の粘度（振動式粘度計を用いて、ＪＩＳ Ｚ８８０９に準拠して測定された２５℃における粘度）は、特に限定されないが、２ｍＰａ・ｓ以上１５ｍＰａ・ｓ以下であるのが好ましく、３ｍＰａ・ｓ以上１０ｍＰａ・ｓ以下であるのがより好ましい。
【００２２】
本発明の接着剤含有組成物は、少なくともポリイソプレンを含むものであればよいが、さらに他の成分を含むものであってもよい。
例えば、ポリイソプレンを溶解する溶媒、ポリイソプレンを分散する分散媒を含むものであってもよい。溶媒、分散媒としては、水、および、１ａｔｍ相当の沸点が７０℃以上２５０℃以下である水溶性有機溶剤を含有するものが、接着剤含有組成物中で樹脂を安定に存在させることができ、また、接着剤含有組成物をインクジェット法で吐出する場合において、接着剤含有組成物の吐出安定性を優れたものとすることができ、さらに接着剤含有組成物の揮発性に優れ、接着剤層パターンを精度良く形成することが可能となり、好ましい。
【００２３】
上記の水溶性有機溶剤としては、ラクタム類、カルボン酸エステル類、アルキレングリコールエーテル類、及びアルコール類から選ばれる１種以上を含む水性液体であることが好ましい。これらの中でも、２−ピロリドン類（γ−ブチロラクタム類）、乳酸エステル類、アルキレングリコールエーテル類、アルコール類を含む水性液体であることがより好ましい。
【００２４】
上記の水溶性有機溶剤としては、以下に限定されないが、例えば、エタノール（沸点７８℃）、Ｎ−メチル−２−ピロリドン（沸点２０２℃）、Ｎ−メチル−２−ピロリドン（沸点２１２℃）、２−ピロリドン（沸点２４５℃）、ジメチルスルホキシド（沸点１８９℃）、乳酸メチル（沸点１４５℃）、乳酸エチル（沸点１５５℃）、乳酸イソプロピル（沸点１６８℃）、乳酸ブチル（沸点１８８℃）、エチレングリコールモノメチルエーテル（沸点１２４℃）、エチレングリコールジメチルエーテル（沸点８５℃）、エチレングリコールモノメチルエーテルアセテート（沸点１４５℃）、ジエチレングリコールモノメチルエーテル（沸点１９４℃）、ジエチレングリコールジメチルエーテル（沸点１６２℃）、ジエチレングリコールエチルメチルエーテル（沸点１７６℃）、ジエチレングリコールジエチルエーテル（沸点１８９℃）、プロピレングリコールモノメチルエーテル（沸点１２０℃）、プロピレングリコールジメチルエーテル（沸点９７℃）、ジプロピレングリコールモノメチルエーテル（沸点１８８℃）、ジプロピレングリコールジメチルエーテル（沸点１７１℃）、１，４−ジオキサン（沸点１０１℃）、エチレングリコール（沸点１９７℃）、ジエチレングリコール（沸点２４４℃）、プロピレングリコール（沸点１８８℃）、ジプロピレングリコール（沸点２３２℃）、１，３−プロパンジオール（沸点２１２℃）、１，４−ブタンジオール（沸点２３０℃）、ヘキシレングリコール（沸点１９８℃）、２，３−ブタンジオール（沸点７７℃）、ｎ−ブタノール（沸点１１８℃）、１，２−ヘキサンジオール（沸点２２４℃）、１，２−ペンタンジオール（沸点２０６℃）、ジエチレングリコールモノブチルエーテル（沸点１１６℃）、及びジエチレングリコールモノプロピルエーテル（沸点１５３℃）が挙げられる。
【００２５】
１ａｔｍ相当の沸点が７０℃以上２５０℃以下である水溶性有機溶剤は、１種単独で用いてもよく、２種以上を混合して用いてもよい。
特に、接着剤含有組成物は、ポリイソプレンの粒子を分散させる分散媒として、水を含むものであるのが好ましい。これにより、接着剤含有組成物中におけるポリイソプレンの粒子の分散安定性を十分に優れたものとすることができ、記録物製造用用紙の製造をより好適に行うことができる。また、水は、適度な揮発性を有するものであるため、保存時における組成変化をより確実に防止しつつ、記録物製造用用紙の製造時においては容易に除去されるものであり、記録物製造用用紙の生産性を向上させる上でも有利である。また、水を用いることによる環境に対する負荷を軽減することができる。
【００２６】
また、本発明の接着剤含有組成物は、界面活性剤を含むものであってもよい。これにより、接着剤含有組成物による接着性を特に優れたものとすることができる。また、接着剤含有組成物が水溶性樹脂を含むものであると、分散質としてのポリイソプレン粒子の分散安定性、接着剤含有組成物の保存安定性等を特に優れたものとすることができる。その結果、例えば、接着剤含有組成物をインクジェット法で吐出する場合において、接着剤含有組成物の吐出安定性を特に優れたものとすることができる。また、記録物製造用用紙の製造において、形成される接着剤層の膜厚について不本意なばらつきが発生することをより効果的に防止することができる。
【００２７】
界面活性剤としては、例えば、カチオン性界面活性剤、アニオン性界面活性剤、ノニオン性界面活性剤、両性界面活性剤等を用いることができる。好ましい界面活性剤としては、アセチレングリコール系界面活性剤及びシリコーン系界面活性剤からなる群から選択される一種以上の界面活性剤が挙げられる。
アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３オール、２，４−ジメチル−５−ヘキシン−３−オールが挙げられる。アセチレングリコール系界面活性剤の市販品として、例えば、オルフィンＥ１０１０、ＳＴＧ、Ｙ、サーフィノール１０４Ｅ、１０４Ｈ、１０４Ａ、１０４ＢＣ、１０４ＤＰＭ、１０４ＰＡ、１０４ＰＧ−５０、１０４Ｓ、４２０、４６５、４８５、ＴＧ、ＳＥ、ＳＥ−Ｆ、６１、８２、ＤＦ−１１０Ｄ（以上全て商品名、日信化学工業社（Nissin Chemical Industry CO.,Ltd.）製）、アセチレノールＥ００、Ｅ００Ｐ（以上全て商品名、川研ファインケミカル社（Kawaken Fine Chemicals Co.Ltd.）製）が使用可能である。
【００２８】
シリコーン系界面活性剤としては、ポリシロキサン系化合物が好ましく用いられ、ポリシロキサン系化合物の具体例として、ポリエーテル変性オルガノシロキサンが挙げられる。シリコーン系界面活性剤の市販品として、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−ＵＶ３５００、３５１０、３５３０、３５７０（以上全て商品名、ビックケミー・ジャパン社製）が使用可能である。
【００２９】
特に好ましい界面活性剤は、シリコーン系界面活性剤と、ＨＬＢ値が１７以下のアセチレングリコール系界面活性剤と、を共に含む組み合わせである。
また、上述の水溶性有機溶剤と界面活性剤とを組み合わせて、上記接着剤含有組成物の表面張力を２３．０ｍＮ／ｍ以上４０．０ｍＮ／ｍ以下の範囲とすることが好ましく、より好ましくは２５．０ｍＮ／ｍ以上３５．０ｍＮ／ｍ以下の範囲である。接着剤含有組成物の表面張力が上記範囲内であると、インクジェットヘッドにおける吐出安定性に優れる。
【００３０】
本発明の接着剤含有組成物は、前述した以外の成分（その他の成分）を含むものであってもよい。このような成分としては、例えば、防腐剤・防かび剤、ｐＨ調整剤、酸化防止剤、金属トラップ剤、保湿剤、分散剤、分散助剤、充填剤、密着促進剤、凝集防止剤、光硬化性樹脂、熱硬化性樹脂、重合開始剤、重合禁止剤、等が挙げられる。防腐剤・防かび剤として、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（Arch Chemicals社製のＰｒｏｘｅｌ−ＣＲＬ、Ｐｒｏｘｅｌ−ＢＤＮ、Ｐｒｏｘｅｌ−ＧＸＬ、Ｐｒｏｘｅｌ−ＸＬ２、Ｐｒｏｘｅｌ−ＴＮ）が挙げられる。
【００３１】
ｐＨ調整剤として、例えば、水酸化ナトリウム、水酸化カリウム等の無機アルカリ、アンモニア、ジエタノールアミン、トリエタノールアミン、トリイソプロパノールアミン、モルホリン、リン酸二水素カリウム、及びリン酸水素二ナトリウムが挙げられる。
金属トラップ剤として、例えば、エチレンジアミン４酢酸２ナトリウム等が挙げられる。
【００３２】
本発明の接着剤含有組成物は、いかなる方法で、記録媒体に付与されるものであってもよく、例えば、バーコート、スピンコート、ロールコート、スリットコート、刷毛塗り等の各種塗布法、オフセット印刷、グラビア印刷、インクジェット法等の各種印刷法を用いて行うことができるが、インクジェット法が好ましい。これにより、極めて簡便に接着剤層のパターン付与を実現することができ、少量多品種のフォトブックを効率良く、安価で短時間での製造が可能となる。
【００３３】
≪記録物製造用用紙≫
次に、本発明の記録物製造用用紙について説明する。
本発明の記録物製造用用紙は、前述したような本発明の接着剤含有組成物を記録媒体に付与して得られたものである。これにより、接着剤のベタツキによる作業性の低下、位置合わせの困難性等の問題の発生を効果的に防止しつつ、用紙の画像が設けられた面とは反対側の面を貼り合わせた記録物（フォトブック等）を生産性良く製造するのに用いることができる。また、本発明の接着剤含有組成物を用いて形成された接着剤層は、適度なグリップ力を有しているため、例えば、接着剤層（本発明の接着剤含有組成物を用いて形成された接着剤層）が形成された記録物製造用用紙に、インクジェットプリンターを用いて画像を形成する場合に、記録物製造用用紙の搬送性を良好なものとすることができ、インクジェットプリンターの搬送ローラーの空回り等をより確実に防止することができ、所望の画像を目的の部位に確実に形成することができる。また、本発明の接着剤含有組成物を用いて形成された接着剤層を有することにより、インクジェットプリンター内で、記録媒体に由来する紙粉の発生をより確実に防止することができ、インクジェットプリンターの不調、故障等を確実に防止することができる。
【００３４】
記録媒体としては、例えば、普通紙、コート紙、写真用紙、オフセット印刷本紙等の各種紙、プラスチックフィルム、金属箔、布等が挙げられる。また、記録媒体としては、ロール紙を用いてもよい。例えば、記録媒体としてロール紙を用いる場合には、接着剤含有組成物の付与前、接着剤含有組成物の付与後に所定の長さに切断してもよい。
記録媒体の厚さは、特に限定されないが、３０μｍ以上であるのが好ましく、５０μｍ以上２００μｍ以下であるのがより好ましい。このように、記録媒体の厚みが比較的大きいものであると、ホットメルト接着剤を用いた場合等には、厚さ方向の中心部付近にまで十分な熱を与えることが困難であり、接着性（接合力）を十分に高いものとすることが困難となり、また、記録物の生産性や省エネルギーの観点からも不利であったが、本発明では、前記のように記録媒体の厚みが比較的大きい場合であっても、前記のような問題の発生を確実に防止することができる。すなわち、前記のように記録媒体の厚みが比較的大きい場合に本発明の効果がより顕著に発揮される。また、記録媒体の厚みが前記範囲内の値であると、製造される記録物（フォトブック等）の高級感、耐久性を特に優れたものとすることができる。
【００３５】
接着剤含有組成物は、記録媒体の全面に付与されるものであってよいし、一部のみに付与されるものであってもよい。例えば、接着剤含有組成物は、記録媒体上に、線状、点状（ドット状）等の形態で付与されるものであってもよい。また、記録物の製造において、記録物製造用用紙の接合すべき面のうち一方の面のみに接着剤含有組成物が付与されていてもよい。
【００３６】
特に、接着剤含有組成物が記録媒体の全面に付与されたものであると、記録媒体の端部のみに付与された場合等に比べて、接着をしていない部位に隙間ができてしまうことをより確実に防止することができるとともに、ページを捲る際の操作性を特に優れたものとすることができ、また、最終的に得られる記録物（フォトブック等）の高級感も特に優れたものとすることができる。
【００３７】
単位面積当たりの記録媒体への接着剤含有組成物の付与量は、特に限定されないが、０．１ｇ／ｍ２以上２０ｇ／ｍ２以下であるのが好ましく、０．５ｇ／ｍ２以上１０ｇ／ｍ２以下であるのがより好ましい。これにより、最終的に得られる記録物における接着強度を特に優れたものとすることができる。
接着剤含有組成物により形成された接着剤層の厚さ（乾燥膜厚）は、特に限定されないが、１μｍ以上１０μｍ以下であるのが好ましく、２μｍ以上５μｍ以下であるのがより好ましい。これにより、最終的に得られる記録物における接着強度を特に優れたものとすることができる。
【００３８】
本発明において、記録媒体への接着剤含有組成物の付与は、記録媒体への画像形成（印画）の前に行うものであってもよいし、記録媒体への画像形成（印画）の後に行うものであってもよいが、記録媒体への画像形成（印画）の前に行うものであるのが好ましい。これにより、通常、顧客によって、形成すべき画像が異なる記録物（フォトブック等）の製造に備えて、本発明の接着剤含有組成物を用いて製造された記録物製造用用紙を、予め用意しておくことができ、記録物（フォトブック等）の納期短縮に寄与することができる。
【００３９】
≪記録物≫
次に、本発明の記録物について説明する。
本発明の記録物は、インクジェット法により形成された画像を有する用紙の前記画像が設けられた面とは反対側の面を貼り合わせたものであって、前記用紙の貼り合わせに前述した本発明の接着剤含有組成物が用いられたものである。これにより、位置合わせの困難性等の問題の発生が効果的に防止され、用紙の画像が設けられた面とは反対側の面を貼り合わせた記録物（フォトブック等）を提供することができる。
【００４０】
記録物が有する画像は、利用者（顧客）が持ち込んだＳＤカード、ＵＳＢメモリー、ＤＶＤ等の記録媒体に記録されたデータによるものであってもよいし、インターネット回線等を通じて受信されたデータによるものであってもよい。
なお、本発明において、記録物とは、インクジェット法により形成された画像を有する用紙の前記画像が設けられた面とは反対側の面を貼り合わせたものであればよく、具体的には、例えば、フォトブック、カレンダー、グリーティングカード、カタログ、単行本、文庫本、論文等が挙げられる。
【００４１】
本発明の記録物は、前述した本発明の記録物製造用用紙の接着剤含有組成物が付与された面とは反対の面に画像が形成された状態で、当該記録物製造用用紙の接着剤含有組成物が付与された面（画像が形成された面とは反対側の面）を貼り合わせることにより製造されたものである。
記録物製造用用紙の貼り合わせは、記録物製造用用紙の画像が形成された面とは反対の面を対向させた状態で、圧力を加えることにより、行うことができる。
【００４２】
この際の圧力は、３ｋｇｆ／ｃｍ２以上３０ｋｇｆ／ｃｍ２以下であるのが好ましく、７ｋｇｆ／ｃｍ２以上１３ｋｇｆ／ｃｍ２以下であるのがより好ましい。これにより、装置の大型化を防止しつつ、より優れた生産性で、接着強度の大きい記録物をより確実に製造することができる。これに対し、圧力が前記下限値未満であると、接着剤含有組成物の付与パターン、付与量等によっては、十分な接着強度を得るのが困難になる可能性がある。また、圧力が前記上限値を超えると、画像形成に用いたインクの組成等によっては、他ページへの色移りの可能性がある。
【００４３】
記録物の製造には、例えば、複数枚の記録物製造用用紙を用いてもよいし、１枚の記録物製造用用紙を用いてもよい。より具体的には、本発明の記録物は、複数枚の記録物製造用用紙を用い、これらの記録物製造用用紙の接着剤含有組成物が付与された面（画像が形成された面とは反対側の面）同士を接合して製造されたものであってよいし、１枚の記録物製造用用紙を折り曲げ、これにより、対向することとなった接着剤含有組成物が付与された面（画像が形成された面とは反対側の面）を貼り合わせて製造されたものであってもよい。また、貼り合わせられる面のうち少なくとも一方に、本発明の接着剤含有組成物による層（接着剤層）が設けられていればよい。
【００４４】
記録物の厚さは、特に限定されないが、３ｍｍ以上であるのが好ましく、５ｍｍ以上５０ｍｍ以下であるのがより好ましい。このように、記録物の厚みが比較的大きいものであると、記録物の製造にホットメルト接着剤を用いた場合等には、厚さ方向の中心部付近にまで十分な熱を与えることが困難であり、接着性（接合力）を十分に高いものとすることが困難となり、また、記録物の生産性や省エネルギー、記録物の耐久性の観点からも不利であったが、本発明では、前記のように記録物の厚みが比較的大きい場合であっても、前記のような問題の発生を確実に防止することができる。すなわち、前記のように記録物の厚みが比較的大きい場合に本発明の効果がより顕著に発揮される。また、記録物の厚みが前記範囲内の値であると、記録物の高級感、耐久性を特に優れたものとすることができる。
【００４５】
記録物（フォトブック、カレンダー等）のページ数（表紙、裏表紙を含む）は、特に限定されないが、４ページ以上であるのが好ましく、８ページ以上８０ページ以下であるのがより好ましい。このように、記録物のページ数が比較的大きいものであると、記録物の製造にホットメルト接着剤を用いた場合等には、厚さ方向の中心部付近にまで十分な熱を与えることが困難であり、接着性（接合力）を十分に高いものとすることが困難となり、また、記録物の生産性や省エネルギー、記録物の耐久性の観点からも不利であったが、本発明では、前記のように記録物のページ数が比較的大きい場合であっても、前記のような問題の発生を確実に防止することができる。すなわち、前記のように記録物のページ数が比較的大きい場合に本発明の効果がより顕著に発揮される。また、記録物のページ数が前記範囲内の値であると、記録物の高級感、耐久性を特に優れたものとすることができる。
以上、本発明について、好適な実施形態に基づいて説明したが、本発明はこれらに限定されるものではない。
【実施例】
【００４６】
（実施例１）
［１］接着剤含有組成物の製造
以下のようにして、接着剤含有組成物を製造した。
平均粒子径：３００ｎｍの粒子状のポリイソプレン（重量平均分子量：２００，０００）と、１，２−ヘキサンジオール（以下、「１，２−ＨＤ」ともいう。）、２−ピロリドン（以下、「２−Ｐｙ」ともいう。）、プロピレングリコール（以下、「ＰＧ」ともいう。）、界面活性剤としてのＢＹＫ−３４８、Ｐｒｏｘｅｌ−ＸＬ２（防腐剤、Arch Chemicals社製商品名）、及びイオン交換水を添加し、４０℃で２０分間攪拌した。攪拌後、５μｍ径のメンブランフィルターにて濾過し、表１に示す分量（質量部）の接着剤含有組成物を調製した。
【００４７】
［２］記録物製造用用紙の製造
前記のようにして得られた接着剤含有組成物を用いて、以下のようにして記録物製造用用紙を製造した。
まず、記録媒体として、ロール紙（セイコーエプソン株式会社製、スーパーファイン紙ロールタイプ、２１０ｍｍ×２０ｍ）を用意した。
次に、ピエゾ素子の駆動波形を最適化した状態で、記録媒体の一方の面全体に、インクジェット法により、接着剤含有組成物を付与した。単位面積当たりの記録媒体への接着剤含有組成物の付与量は、３０ｇ／ｍ２とした。
その後、７０℃の温風を１分間かけることにより、接着剤層が形成された。形成された接着剤層の厚さ（乾燥膜厚）は、３μｍであった。
［３］画像の形成
前記のようにして得られた記録物製造用用紙を所定長さに切断し、接着剤層が形成された面とは反対の面に、インクジェットプリンター（セイコーエプソン株式会社製、ＰＸ−５００２）を用いて、インクジェット法により、所定の画像を形成した。
【００４８】
（実施例２、３）
接着剤含有組成物の製造に用いる成分、配合量を変更することにより、表１に示すような組成となるようにした以外は、前記実施例１と同様にして接着剤含有組成物を製造し、その後、得られた接着剤含有組成物を用いて前記実施例１と同様にして、記録物製造用用紙を製造し、画像を形成した。
【００４９】
（比較例１）
１，２−ＨＤ、２−Ｐｙ、ＰＧ、接着剤成分としてエマルション形態の樹脂、ポリゾールＡＤ１７（昭和電工社（SHOWA DENKO K.K）製商品名、エチレン・酢酸ビニル樹脂エマルション、ガラス転移温度（Ｔｇ）：−１０℃、有効成分５６質量％）、ＢＹＫ−３４８、Ｐｒｏｘｅｌ−ＸＬ２、及びイオン交換水を混合し、４０℃で２０分間攪拌後、５μｍ径のメンブランフィルターにて濾過し、表１に示す分量（質量部）の接着剤含有組成物を調製した。
その後、得られた接着剤含有組成物を用いて前記実施例１と同様にして、記録物製造用用紙を製造し、画像を形成した。
【００５０】
（比較例２）
１，２−ＨＤ、２−Ｐｙ、ＰＧ、接着剤成分としてエマルション形態の樹脂、ポリゾールＡＭ７１０（昭和電工社（SHOWA DENKO K.K）製商品名、アクリル樹脂エマルション、ガラス転移温度（Ｔｇ）：５６℃、有効成分５１質量％）、ＢＹＫ−３４８、Ｐｒｏｘｅｌ−ＸＬ２、及びイオン交換水を混合し、４０℃で２０分間攪拌後、５μｍ径のメンブランフィルターにて濾過し、表１に示す分量（質量部）の接着剤含有組成物を調製した。
その後、得られた接着剤含有組成物を用いて前記実施例１と同様にして、記録物製造用用紙を製造し、画像を形成した。
前記各実施例および各比較例の接着剤含有組成物の条件等を表１にまとめて示した。
【００５１】
【表１】
2014205245.tif 000002
【００５２】
［４］評価
［４．１］生産性
前記各実施例および比較例において、画像（印刷部）が形成された記録物製造用用紙を所定の幅で、山折り、谷折りで交互に折り曲げ、記録物製造用用紙の接着剤層が形成された部位同士が対向するように２０枚、４０ページ分を重ねた。
その後、室温下で３分間所定の圧力でプレスし、記録物としてのフォトブックの製造を試み、記録物の生産性を以下の基準に従い評価した。
【００５３】
ＡＡ：７ｋｇ／ｃｍ２未満の圧力で接着可能であり、記録物の生産性が極めて優れてい
る。
Ａ：７ｋｇ／ｃｍ２以上１３ｋｇ／ｃｍ２未満の圧力で接着可能であり、記録物の生
産性が優れている。
Ｂ：１３ｋｇ／ｃｍ２以上３０ｋｇ／ｃｍ２未満の圧力で接着可能であり、記録物の
生産性が良好である。
Ｃ：３０ｋｇ／ｃｍ２以上６０ｋｇ／ｃｍ２未満の圧力で接着可能である、記録物の
生産性がやや劣る。
Ｄ：６０ｋｇ／ｃｍ２以上１００ｋｇ／ｃｍ２以下の圧力で接着可能であり、記録物
の生産性が劣る。
Ｅ：１００ｋｇ／ｃｍ２の圧力でも接着不可能であり、記録物の製造は不能。
【００５４】
［４．２］接着性（外観）
前記［４．１］で製造した各フォトブックを目視により観察し、記録物の接着性を以下の基準に従い評価した。
Ａ：記録物製造用用紙が確実に接着されており、不本意な浮き、剥がれ、厚みのば
らつき、接着剤のはみ出しが一切認められない。
Ｂ：記録物製造用用紙が確実に接着されており、不本意な浮き、剥がれ、厚みのば
らつき、接着剤のはみ出しがほとんど認められない。
Ｃ：記録物製造用用紙の接着部において、不本意な浮き、剥がれ、厚みのばらつき
、接着剤のはみ出しのうち少なくとも１つがわずかに認められる。
Ｄ：記録物製造用用紙の接着部において、不本意な浮き、剥がれ、厚みのばらつき
、接着剤のはみ出しのうち少なくとも１つがはっきりと認められる。
Ｅ：記録物製造用用紙の接着部において、不本意な浮き、剥がれ、厚みのばらつき
、接着剤のはみ出しのうち少なくとも１つが顕著に認められる。
【００５５】
［４．３］ブロッキング評価
前記各実施例および比較例の［２］で製造した各記録物製造用用紙について、φ２インチ紙管に巻き取り所定の環境下で１時間放置し、印刷用の面と接着剤層との不本意な接着（ブロッキング）が発生するかどうか試験を行い、以下の基準に従い評価した。
Ａ：４０℃の環境下でブロッキングが発生しない。
Ｂ：２５℃以上４０℃未満の環境下でブロッキングが発生しない。
Ｃ：５℃以上２５℃未満の環境下でブロッキングが発生しない。
Ｅ：５℃未満の環境下でブロッキングが発生する。
これらの結果を表２に示す。
【００５６】
【表２】
2014205245.tif 000003
【００５７】
表２から明らかなように、本発明では、満足のいく結果が得られたのに対し、比較例では、満足のいく結果が得られなかった。具体的には、接着剤成分として一般的に広く使用される低Ｔｇのエチレン・酢酸ビニル共重合樹脂を用いた比較例１では、記録物製造用用紙の接着部において、不本意な浮き、剥がれや接着剤のはみ出しがはっきりと認められ、接着性の劣るものであり、かつブロッキング評価においても、５℃未満の環境下でのブロッキングが発生してしまうものであった。また、接着剤成分としてホットメルト接着剤として広く使用されるアクリル樹脂を用いた比較例２では、１００ｋｇ／ｃｍ２の高い圧力をかけても接着不可能であり、記録物の製造は不能であった。なお、比較例１の接着剤含有組成物を予め記録媒体に付与し、その後、当該記録物に対し、インクジェット法により画像を形成することを試みたところ、インクジェットプリンター（液滴吐出装置）内で紙詰まりが発生し、目的の画像を形成することができなかった。